【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
軟質基材に硬質粒子を分散させた軟質材料と表面が軟質基材リッチである傾斜層により摺動部材を構成するとともに、前記摺動部材における少なくとも摺動面部分の前記硬質粒子を前記摺動面部分以外の部分よりも多く分布させたことを特徴とするスクロール圧縮機。
【請求項２】
軟質基材に硬質粒子を分散させた軟質材料と表面が軟質基材リッチである傾斜層により旋回スクロールを構成するとともに、前記旋回スクロールの羽根における少なくとも先端部の前記硬質粒子を前記先端部以外の部分よりも多く分布させたことを特徴とするスクロール圧縮機。
【請求項３】
摺動部材または旋回スクロールが軟質材料を用いた鋳造品であり、前記摺動部材の摺動面または前記旋回スクロールの羽根の先端部が、表面研磨を施して硬質粒子が露出されていることにより、前記硬質粒子が他の部分に比較して多く分布されている請求項１に記載の圧縮機または請求項２に記載のスクロール圧縮機。
【請求項４】
旋回スクロールの羽根の先端部は、研削、バレル、バフまたは流体による機械的研磨あるいはエッチングなどによる化学的研磨が施されて、硬質粒子が他の部分に比較して多く露出されている請求項３に記載のスクロール圧縮機。
【請求項５】
軟質基材としてアルミニウムを用いた請求項２ないし４の何れかに記載のスクロール圧縮機。
【請求項６】
軟質材料は、硬質粒子としてのシリコンを軟質基材としてのアルミニウムに分散させたアルミニウム−シリコン系合金である請求項２ないし５の何れかに記載のスクロール圧縮機。
【請求項７】
硬質粒子としてのシリコンは共晶シリコンまたは初晶シリコンである請求項６に記載のスクロール圧縮機。
【請求項８】
旋回スクロールの羽根の先端部でシリコンが面積率で４．７％以上に設定して露出されている請求項６または７に記載のスクロール圧縮機。
【請求項９】
旋回スクロールの羽根先端部は、加速電圧を１５ｋＶに設定して電子ビームを所定深さまで入射させ、且つサンプリング電流を１０ｎＡに設定して電子ビーム径を絞ったときの所定面積における電子プローブマイクロアナライザでの測定結果の平均シリコン強度が１７カウント以上になるように設定して研磨されている請求項４ないし８の何れかに記載のスクロール圧縮機。
【請求項１０】
軟質材料は鉄系材料である請求項２ないし４の何れかに記載のスクロール圧縮機。
【請求項１１】
軟質材料はマグネシウム系材料である請求項２ないし４の何れかに記載のスクロール圧縮機。
【請求項１２】
軟質材料は樹脂系材料である請求項２ないし４の何れかに記載のスクロール圧縮機。
【手続補正２】
【補正対象書類名】明細書
【補正対象項目名】０００７
【補正方法】変更
【補正の内容】
【０００７】
本発明は、上記従来の課題に鑑みてなされたもので、軽量化と高効率化を達成しながらも、潤滑状態が厳しくなる過度運転時においても旋回スクロールなどの摺動部材に焼付きが発生するおそれのない高い信頼性を有するスクロール圧縮機を提供することを目的とするものである。
【手続補正３】
【補正対象書類名】明細書
【補正対象項目名】０００８
【補正方法】変更
【補正の内容】
【０００８】
上記のような目的を達成するために、本発明のスクロール圧縮機は、軟質基材に硬質粒子を分散させた軟質材料と表面が軟質基材リッチである傾斜層により摺動部材を構成するとともに、前記摺動部材における少なくとも摺動面部分の前記硬質粒子を前記摺動面部分以外の部分よりも多く分布させたことを特徴としている。
【手続補正４】
【補正対象書類名】明細書
【補正対象項目名】０００９
【補正方法】変更
【補正の内容】
【０００９】
このような構成では、摺動部材を軟質材料と傾斜層で構成して軽量化および高効率化を達成しながらも、摺動面部分に多く分布されている硬質粒子が摺動対向部材を支持するように機能するので、焼付きの発生が確実に防止されて、高い信頼性の圧縮機が得られる。
【手続補正５】
【補正対象書類名】明細書
【補正対象項目名】００１０
【補正方法】変更
【補正の内容】
【００１０】
また、本発明のスクロール圧縮機は、軟質基材に硬質粒子を分散させた軟質材料と表面が軟質基材リッチである傾斜層により旋回スクロールを構成するとともに、前記旋回スクロールの羽根における少なくとも先端部の前記硬質粒子を前記先端部以外の部分よりも多く分布させたことを特徴としている。
【手続補正６】
【補正対象書類名】明細書
【補正対象項目名】００１１
【補正方法】変更
【補正の内容】
【００１１】
このような構成では、旋回スクロールを軟質材料と傾斜層で構成して軽量化および高効率化を達成しながらも、羽根先端部に多く分布されている硬質粒子が固定スクロールの底面を支持するように機能するので、除霜などの過度運転時において厳しい潤滑状態となった場合においても焼付きの発生が確実に防止され、高い信頼性のスクロール圧縮機が得られる。
【手続補正７】
【補正対象書類名】明細書
【補正対象項目名】００２１
【補正方法】変更
【補正の内容】
【００２１】
本発明の圧縮機によれば、摺動部材を軟質材料と傾斜層で構成して軽量化および高速回転による高効率化を達成しながらも、摺動面部分に多く分布されている硬質粒子が摺動対向部材を支持するよう機能するので、焼付きの発生が確実に防止されて、高い信頼性を得ることができる。
【手続補正８】
【補正対象書類名】明細書
【補正対象項目名】００２２
【補正方法】変更
【補正の内容】
【００２２】
また、本発明のスクロール圧縮機によれば、軟質基材に硬質粒子を分散させた軟質材料と表面が軟質基材リッチである傾斜層により旋回スクロールを構成して、軽量化および高効率化を達成しながらも、旋回スクロールの羽根における少なくとも先端部の硬質粒子を先端部以外の部分よりも多く分布させたことにより、この多くの硬質粒子が固定スクロールの底面を支持するように機能するので、除霜などの過度運転時において厳しい潤滑状態となった場合においても焼付きの発生が確実に防止され、高い信頼性が得られる。
【手続補正９】
【補正対象書類名】明細書
【補正対象項目名】００２３
【補正方法】変更
【補正の内容】
【００２３】
圧縮機の摺動部材またはスクロール圧縮機の旋回スクロールが軟質材料を用いた鋳造品として、摺動部材の摺動面または旋回スクロールの羽根の先端部を、表面研磨により硬質粒子を露出させるようにすれば、硬質粒子を軟質基材にばらつき無く分散させることができるとともに、硬質粒子を多く分布させる構成を容易に得ることができる。
【手続補正１０】
【補正対象書類名】明細書
【補正対象項目名】００３１
【補正方法】変更
【補正の内容】
【００３１】
図１は本発明の一実施の形態に係るスクロール圧縮機を示す一部破断した正面図である。このスクロール圧縮機は、これの外体をなす密閉容器１内に圧縮機構部２とこれの駆動源のモータ部（図示せず）が内装されている。圧縮機構部２は、フレーム３に固定された固定スクロール４と、この固定スクロール４に対向配置された旋回スクロール７と、フレーム３と旋回スクロール７との間に設けられたオルダムリング８と、旋回スクロール７をモータ部に連結するクランク軸９とにより構成されている。
【手続補正１１】
【補正対象書類名】明細書
【補正対象項目名】００３２
【補正方法】変更
【補正の内容】
【００３２】
固定スクロール４は、鏡板４ａ、羽根４ｂ、底面４ｃ、吸入ポート４ｄおよび吐出ポート４ｅを備えて構成されており、吸入ポート４ｄには吸入管１０が接続されている。旋回スクロール７は、これの縦断面図である図２に示すように、鏡板７ａ，７ｂ、羽根７ｃおよび軸受部７ｄを備えて構成されている。この旋回スクロール７の羽根７ｃと固定スクロール４の羽根４ｂとが齟齬状に組み合わされているが、旋回スクロール７の羽根７ｃの高さは固定スクロール４の羽根４ｂの高さよりも若干低く設定されている。
【手続補正１２】
【補正対象書類名】明細書
【補正対象項目名】００３４
【補正方法】変更
【補正の内容】
【００３４】
つぎに、上記スクロール圧縮機の特徴とする構成について説明する。上記旋回スクロール７は、軟質基材に硬質粒子を分散させた軟質材料と表面が軟質基材リッチである傾斜層により構成されている。この実施の形態の旋回スクロール７では、軟質基材であるアルミニウムに硬質粒子である微細な共晶シリコンを分散させたアルミニウム−シリコン合金を用いて鋳造することにより構成されている。この鋳造一体品として製作された旋回スクロール７は、表層部にはアルミニウムの傾斜層が形成されて旋回スクロール７の表面はアルミニウムリッチになっている。旋回スクロール７の羽根先端部７ｅの表層部に研削、バレル、バフまたは流体などによる機械的研磨またはエッチングなどによる化学的研磨が施されて、表層部の共晶シリコンを覆っているアルミニウムを除去して共晶シリコンが露出されている。これにより、旋回スクロール７の羽根先端部７ｅは、これの表層部での共晶シリコンが他の部分よりも多く分布している。具体的には、羽根先端部７ｅの表層部おいて、共晶シリコンが面積率で４．７％以上露出されている。また、羽根先端部７ｅの表層部の研磨は、共晶シリコン量が電子プローブマイクロアナライザによる測定結果による平均シリコン強度が１７カウント以上となるように設定して行われている。
【手続補正１３】
【補正対象書類名】明細書
【補正対象項目名】００４６
【補正方法】変更
【補正の内容】
【００４６】
また、マグネシウム系材料を軟質基材として用いて、羽根先端部７ｅの表層部を研磨して硬質粒子を面積率で４．７％以上露出させるようにしても、上述とほぼ同様の耐焼付き性の効果を得ることができる。それに加えて、マグネシウム系材料を軟質基材として用いた場合には、旋回スクロール７をさらに軽量化することができるから、一層の高速化を図って能力制御幅を格段に拡大できる利点がある。
【手続補正１４】
【補正対象書類名】明細書
【補正対象項目名】００４９
【補正方法】変更
【補正の内容】
【００４９】
本発明は、スクロール圧縮機における摺動部材である固定スクロールと旋回スクロールのうちの形状の小さい旋回スクロールを、軟質基材に硬質粒子を分散させた軟質材料と表面が軟質基材リッチである傾斜層により構成して、羽根の先端部を研磨して硬質粒子を多く分布させるようにすることにより、軽量化と高効率化を図ることが可能なスクロール圧縮機を提供できる。